FR 2662181 A1 19911122 FR 9006170 A 19900517 _ 1 La présente invention concerne un acier inoxydab Le pour une uti Lisation en mi Lieux aquatiques nature Ls: eaux douces, saumâtres et mi Lieux marins. On sait que L'eau de mer "vivante" est un mi Lieu particu Lièrement agressif pour Les aciers inoxydab Les qui peuvent y subir des corrosions sévères par piqare ou par crevasse. Cette agressivité est beaucoup p Lus forte que ce L Le de L'emu de mer "morte" ou synthetique Des phénomènes éLectrochimiques spécifiques exp Liquent L'agressivité particu Lière de L'eau de mer "vivante". En effet,5 ces phénomènes qui sont Liés à La formation et au déve Loppement d'un voi Le bio Logique à La surface des matériaux immergés en eau de mer, se traduisent dans tous Les cas par une montée initia Le du potentie L éLectrochimique des aciers inoxydab Les, qui peut atteindre des va Leurs éLevées se Lon La nuance de L'acier, ce qui suffit Le p Lus souvent à exp Liquer L'amorçage de La corrosion Loca Lisée. Jusqu'à présent, pour Lutter contre L'effet spécifique du voi Le bio Logique sur La corrosion des aciers inoxydab Les, soit on augmente Leur teneur en éLément d'a L Liage 5 notamment Le chrome et Le mo Lyb- dène, ce qui s'avère très couteux, ou soit on traite L'eau de mer par chtoration, ce qui, d'une part, n'est possib Le que pour des circuits fermés ou avec de faib Les débits, et d'autre part, s'avère dangereux car un surdosage conduit à des montées de potentie Ls néfastes. O La présente invention a pour but de remédier à ces inconvénients en Luttant contre Les effets néfastes du voi Le bio Logique, par L'introduction dans L'acier d'éLéments "poisons" pour Les organismes vivants constituant ce voi Le. L'acier inoxydab Le se Lon L'invention est caractérisé en ce que sa composition pondéra Le est La suivante: 0,5 à 4 % d'étain, 0,010 à 0,040 % de carbone, 0,050 à 5 % de manganèse, 0,050 à 1 % de si Licium, 16 à 27 % de chrome, à à 25 % de nicke L, O à 0,40 % d'azote, O à 6 % de mo Lybdène, O à 3 % de cuivre. Les mesures éLectrochimiques et Les ana Lyses du biofi Lm effectuées dans Le cadre de La présente invention montrent que, en mi Lieu marin, L'effet de La co Lonisation de La surface sur Les phénomènes éLectrochimiques n'est pas d O au voi Le qui se forme pendant Les premiers stades de La colonisation, mais est essentie L Lement Lié au changement dans La composition du voi Le bio Logique qui se produit après une dizaine de jours d'immersion de L'acier inoxydab Le. Les comportements des aciers en eau de mer "vivante" et en eau de mer "synthétique" sont en effet peut différents dans Les premiers stades de L'immersion. Par contre, au bout d'un certain temps d'immersion, Les événements suivants se produisent une modification de La composition du voi Le bio Logique, une augmentation du potentie L de corrosion, une dépo Larisation des réactions _ 3 cathodiques, une augmentation importante des courants anodiques dans Le domaine de passivité, et une chute de La va Leur de La résistance de transfert à des va Leurs très faib Les qui semb Lent peu dépendantes de La nuance et de sa cinétique de corrosion. L'addition d'étain se Lon une teneur comprise entre 0,5 et 4 % en masse dans un acier inoxydab Le contenant notamment du chrome et du nicke L diminue d'une façon significative L'effet néfaste du voi Le bio Logique. En effet, Les essais ont montré que L'addition d'étain Limite Le processus de montée du potentie L de corrosion et modifie La co Lonisation des surfaces par Le voi Le bio Logique. En particu Lier, Le déve Loppement des espèces responsab Les de L'agressivité du voi Le bio Logique, qui apparaissent après une dizaine de jours d'immersion, est fortement inhibé en présence d'étain dans L'acier inoxydab Le. L'effet favorab Le de L'étain est d O à une action fongicide qui retarde et Limite La formation du voi Le bio Logique qui est Le principal responsab Le de L'agressivité de L'eau de mer. REVEN DI CATION aquatiques compositic Acier inoxydab Le pour uti Lisation en mi Lieux nature Ls, caractérisé en ce que sa )n pondéra Le est La suivante Q 0,5 à 4 % d'tain, 0,010 à 0,040 % de carbone, 0,050 à 5 % de manganese, 0,050 à * 1 de si Licium, 16 à 27 % de chrome, O 25 % de nicke L, O à 0,40 % d'azote, Q à 6 % de mo Lybdène, O à 3 % de cuivre.